ИЗГОТОВЛЕНИЕ ПАНЕЛЕЙ ИЗ ПОЛИИЗОЦИАНУРАТА ПЕНОМАТЕРИАЛА

1. Способ изготовления полиизоциануратного (PIR) пеноматериала, включающий:
А) инжектирование в закрытую полость формы, причем полость формы находится под абсолютным давлением от 300 до 950 мбар, а реакционная смесь, включающей:
а) органический полиизоцианат;
b) полиольную смесь, причем полиольная смесь включает ароматический сложный полиэфир полиола, причем ароматический сложный полиэфир полиола составляет, по меньшей мере, 35 массовых процентов от суммарного количество полиола;
с) катализатор тримеризации;
d) по меньшей мере, одно огнестойкое вещество;
e) необязательно вспомогательные вещества; и
f) порообразовательный компонент,
причем указанная реакционная смесь имеет изоцианатный индекс более 250; и
В) отверждение с образованием полиизоциануратного пеноматериала.
2. Способ изготовления слоистой панели типа «сэндвич», имеющей два внешних слоя, а также средний слой из полиизоциануратного (PIR) конструкционного пеноматериала, включающий осуществление способа по п. 1, в котором указанная закрытая полость формы образована двумя внешними слоями и круговой рамкой.
3. Способ по п. 1, в котором ароматический сложный полиэфир полиола составляет, по меньшей мере, 50 массовых процентов от суммарного количества полиола.
4. Способ по п. 1, в котором реакционная смесь имеет изоцианатный индекс более 350.
5. Способ по п. 1, в котором абсолютное давление в полости формы составляет от 800 до 900 мбар.
6. Способ по п. 1, в котором порообразовательный компонент содержит физический и химический порообразователь.
7. Способ по п. 6, в котором химический порообразователь представляет собой воду, муравьиную кислоту или их комбинацию.
8. Способ по п. 6, в котором физический порообразователь представляет собой пентан.
3
9. Способ по п. 1, в котором пеноматериал имеет практическую плотность от 30 до 75 кг/м.
10. Способ по п. 1, в котором реакционная смесь дополнительно содержит кремнийсодержащее поверхностно-активное вещество.
11. Способ по п. 1, в котором огнестойкое вещество представляет собой безгалогенное огнестойкое вещество.
12. Слоистая панель типа «сэндвич», включающая два внешних слоя, а также средний слой изполиизоциануратного (PIR) конструкционного пеноматериала, причем указанный средний слой PIR пеноматериала получают исходя из реакционной смеси, включающей:
а) органический полиизоцианат;
b) полиольную смесь, причем полиольная смесь содержит более 35% по массе ароматического сложного полиэфира полиола и от 10 до 65% по массе полиола на основе новолака, исходя из суммарной массы полиола;
с) по меньшей мере, один катализатор отверждения и/или порообразования;
d) по меньшей мере, один катализатор тримеризации;
e) по меньшей мере, одно огнестойкое вещество;
f) необязательно, по меньшей мере, одно кремнийсодержащее поверхностно-активное вещество;
g) по меньшей мере, один химический порообразователь, выбираемый из воды и муравьиной кислоты; и
h) пентан,
причем реакционная смесь имеет изоцианатный индекс более 250.